(57)【特許請求の範囲】
【請求項１】
置換基を有してもよい一般式（１）の基本骨格を有する色素によって増感された酸化物半導体微粒子を用いることを特徴とする光電変換素子。
【化１】
0004822383.tif 000012
（式中、Ｘ１、Ｘ２、Ｘ３は酸素原子をあらわす。Ｒ１〜Ｒ４はアルキル基を表す。Ｙ−は対イオンを表す。)
【請求項２】
一般式（1）の構造を有する色素が分子内にカルボキシル基、アルコキシカルボニル基、カルボンアミド基、アシル基等の置換カルボニル基、ヒドロキシル基、スルホ基、リン酸基のうち少なくとも１つ以上有することを特徴とする請求項１記載の光電変換素子。
【請求項３】
請求項１および２記載の色素を少なくとも１つ含み、かつ他の金属錯体色素および他の構造を有する有機色素によりなる群から選ばれた色素のうち、２種以上の色素の併用により増感された酸化物半導体微粒子を用いることを特徴とする光電変換素子。
【請求項４】
３種以上の色素の併用により増感された酸化物半導体微粒子を用いることを特徴とする請求項３に記載の光電変換素子。
【請求項５】
酸化物半導体微粒子が二酸化チタンを必須成分として含有する請求項１乃至４のいずれか１項に記載の光電変換素子。
【請求項６】
酸化物半導体微粒子の薄膜に色素を担持させて得られる請求項１乃至５のいずれか１項に記載の光電変換素子。
【請求項７】
酸化物半導体微粒子に包摂化合物の存在下、色素を担持させた請求項１乃至請求項６記載の光電変換素子。
【請求項８】
請求項１乃至７記載のいずれか１項に記載の光電変換素子を用いる事を特徴とする太陽電池。
【請求項９】
請求項１乃至２記載の一般式（１）で表される色素により増感された酸化物半導体微粒子。
【発明の詳細な説明】
【０００１】
【本発明の属する技術分野】
本発明は有機色素で増感された半導体微粒子、光電変換素子および太陽電池に関し、詳しくは特定の構造を有する色素によって増感された酸化物半導体微粒子、およびそれを用いることを特徴とする光電変換素子及びそれを利用した太陽電池に関する。
【０００２】
【従来の技術】
石油、石炭等の化石燃料に代わるエネルギー資源として太陽光を利用する太陽電池が注目されている。現在、結晶またはアモルファスのシリコンを用いたシリコン太陽電池、あるいはガリウム、ヒ素等を用いた化合物半導体太陽電池等について盛んに高効率化など、開発検討がなされている。しかしそれらは製造に要するエネルギー及びコストが高いため、汎用的に使用するのが困難であるという問題点がある。また色素で増感した半導体微粒子を用いた光電変換素子、あるいはこれを用いた太陽電池も知られ、これを作成する材料、製造技術が開示されている。(B.O'Regan and M.Gratzel Nature, 353, 737 (1991), M.K.Nazeeruddin, A.Kay, I.Rodicio, R.Humphry-Baker, E.Muller, P.Liska, N.Vlachopoulos, M.Gratzel, J.Am.Chem.Soc., 115, 6382 (1993) e.t.c.) この光電変換素子は酸化チタン等の比較的安価な酸化物半導体を用いて製造され、従来のシリコン等を用いた太陽電池に比べコストの安い光電変換素子が得られる可能性があり注目を集めている。しかし変換効率の高い素子を得るために増感色素としてルテニウム系の錯体を使用されており、色素自体のコストが高く、またその供給にも問題が残っている。また増感色素として有機色素を用いる試みも既に行われているが、変換効率が低いなどまだ実用化には至らない現状にある。
【０００３】
【発明が解決しようとする課題】
有機色素増感半導体を用いた光電変換素子において、安価な有機色素を用い、変換効率の高い実用性の高い光電変換素子の開発が求められている。
【０００４】
【課題を解決するための手段】
本発明者等は上記の課題を解決するために鋭意努力した結果、特定の構造を有する色素を用いて半導体微粒子を増感し、光電変換素子を作成する事により変換効率の高い光電変換素子が得られることを見出し、本発明を完成させるに至った。
すなわち本発明は、
（１）置換基を有してもよい一般式（１）の基本骨格を有する色素によって増感された酸化物半導体微粒子を用いることを特徴とする光電変換素子、
【０００５】
【化２】
0004822383.tif 000002
【０００６】
（式中、Ｘ１、Ｘ２、Ｘ３はそれぞれ独立に酸素原子、硫黄原子、セレン原子、イミノ基、アルキル置換イミノ基、フェニル置換イミノ基をあらわす。Ｒ１〜Ｒ４は独立に水素原子、置換基を有してもよいアルキル基、置換基を有してもよい芳香族炭化水素残基または置換基を有してもよい複素環残基を表す。Ｙ-は対イオンを表す。)
（２）一般式（1）の構造を有する色素が分子内にカルボキシル基、アルコキシカルボニル基、カルボンアミド基、アシル基等の置換カルボニル基、ヒドロキシル基、スルホ基、リン酸基のうち少なくとも１つ以上有することを特徴とする（１）記載の光電変換素子、
（３）（１）および（２）記載の色素を少なくとも１つ含み、かつ他の金属錯体色素および他の構造を有する有機色素によりなる群から選ばれた色素のうち、２種以上の色素の併用により増感された酸化物半導体微粒子を用いることを特徴とする光電変換素子、
（４）３種以上の色素の併用により増感された酸化物半導体微粒子を用いることを特徴とする（３）に記載の光電変換素子、
（５）酸化物半導体微粒子が二酸化チタンを必須成分として含有する（１）乃至（４）のいずれか１項に記載の光電変換素子、
（６）酸化物半導体微粒子の薄膜に色素を担持させて得られ（１）乃至（５）のいずれか１項に記載の光電変換素子、
（７）酸化物半導体微粒子に包摂化合物の存在下、色素を担持させた（１）乃至（６）記載の光電変換素子、
（８）（１）乃至（７）記載のいずれか１項に記載の光電変換素子を用いる事を特徴とする太陽電池、
（９）（１）乃至（２）記載の一般式（１）で表されるメチン系の色素により増感された酸化物半導体微粒子、
に関する。
【０００７】
【発明の実施の形態】
以下に本発明を詳細に説明する。本発明の光電変換素子は特定の構造を有する色素によって増感された酸化物半導体を用いる。本発明に用いられる特定の構造を有する色素は下記一般式（１）で表されることを特徴とする。
【０００８】
【化３】
0004822383.tif 000003
【０００９】
一般式（１）においてＸ１、Ｘ２、Ｘ３はそれぞれ独立に酸素原子、硫黄原子、セレン原子、イミノ基、アルキル置換イミノ基、フェニル置換イミノ基をあらわす。好ましくは酸素原子、イミノ基、アルキル置換イミノ基をあらわす。
Ｒ１〜Ｒ４はそれぞれ独立に水素原子、置換基を有してもよいアルキル基、置換基を有してもよい芳香族炭化水素残基または置換基を有してもよい複素環残基を表す。
【００１０】
アルキル基としては置換基を有してもよい飽和及び不飽和の直鎖、分岐及び環状のアルキル基が挙げられ、炭素数は１から３６が好ましく、さらに好ましくは置換基を有しても良い飽和の直鎖アルキル基で、炭素数は１から２０であるものが挙げられる。環状のものとして例えば炭素数３乃至８のシクロアルキルなどが挙げられる。代表的な例としてはメチル基、エチル基、ｎ−プロピル基、iso−プロピル基、ｎ−ブチル基、iso−ブチル基、ter−ブチル基、オクチル基、オクタデシル基、イソプロピル基、シクロヘキシル基、ビニル基、プロペニル基、ペンチニル基、ブテニル基、ヘキセニル基、ヘキサジエニル基、イソプロペニル基、イソへキセニル基、シクロへキセニル基、シクロペンタジエニル基、エチニル基、プロピニル基、ペンチニル基、へキシニル基、イソへキシニル基、シクロへキシニル基等が挙げられる。またジュロリジン環のように核と結合し複素環を形成しても良い。
【００１１】
芳香族炭化水素残基は芳香族炭化水素から水素原子を１つ除いた基を意味し、例えばベンゼン、ナフタレン、アントラセン、フェナンスレン、ピレン、インデン、アズレン、フルオレン等の芳香族炭化水素から水素原子１つを除いた基が挙げられ、これらは前記したようにいずれも置換基を有してもよい。通常炭素数６〜１６の芳香環（芳香環及び芳香環を含む縮合環等）を有する芳香族炭化水素残基である。
複素環残基は複素環化合物から水素原子を１つ除いた基を意味し、後記Ｘの複素環残基の項で挙げるもの等が例示されるが、Ｒ１〜Ｒ４における複素環残基として好ましい物としては例えばピリジン、ピラジン、ピペリジン、モルホリン、インドリン、チオフェン、フラン、オキサゾール、チアゾール、インドール、ベンゾチアゾール、ベンゾオキサゾール、キノリン等の複素環化合物から水素原子を１つ除いた基が挙げられ、これらは前記するように置換基を有しても良い。
【００１２】
置換基を有してもよいアルキル基、置換基を有してもよい芳香族炭化水素残基または置換基を有してもよい複素環残基における置換基としては、特に制限はないが、アルキル基、アリール基、シアノ基、イソシアノ基、チオシアナト基、イソチオシアナト基、ニトロ基、ニトロシル基、アシル基、ハロゲン原子、ヒドロキシル基、リン酸基、リン酸エステル基、置換もしくは非置換メルカプト基、置換もしくは非置換アミノ基、置換もしくは非置換アミド基、アルコキシル基、アルコキシアルキル基、カルボキシル基、アルコキシカルボニル基、スルホ基等が挙げられる。
アルキル基としては前述と同様の意味をあらわし、これらのアルキル基は上記の置換基（アルキル基を除く）で更に置換されていてもよい。
アリール基としては、芳香族炭化水素残基の項で挙げられる芳香環から水素原子をとった基等が挙げられる。アリール基は更に上記の置換基などで置換されていてもよい。
アシル基としては例えば炭素数１乃至１０のアルキルカルボニル基、アリールカルボニル基等が挙げられ、好ましくは炭素数１乃至４のアルキルカルボニル基、具体的にはアセチル基、プロピオニル基等が挙げられる。
ハロゲン原子としては塩素、臭素、ヨウ素等の原子が挙げられる。
リン酸エステル基としてはリン酸（炭素数１乃至４）アルキルエステル基などが挙げられる。
置換若しくは非置換メルカプト基としてはメルカプト基、アルキルメルカプト基などが挙げられる。
置換若しくは非置換アミノ基としてはアミノ基、モノまたはジアルキルアミノ基、モノまたはジ芳香族アミノ基などが挙げられ、モノまたはジメチルアミノ基、モノまたはジエチルアミノ基、モノまたはジプロピルアミノ基、モノまたはジフェニルアミノ基、またはベンジルアミノ基等が挙げられる。
置換若しくは非置換のアミド基としてはアミド基、アルキルアミド基、芳香族アミド基等が挙げられる。
アルコキシル基としては、例えば炭素数１乃至１０のアルコキシル基などが挙げられる。
アルコキシアルキル基としては、例えば（炭素数１乃至１０）アルコキシ（炭素数１乃至１０）アルキル基などが挙げられる。
アルコキシカルボニル基としては、例えば炭素数１乃至１０のアルコキシカルボニル基などが挙げられる。
またカルボキシル基、スルホ基およびリン酸基等の酸性基はリチウム、ナトリウム、カリウム、マグネシウム、カルシウムなどの金属塩やテトラメチルアンモニウム、テトラブチルアンモニウム、ピリジニウム、イミダゾリウムなどの4級アンモニウム塩のような塩を形成していても良い。
一般式（１）におけるＹ-は、対イオンであって、具体的には特に限定はされないが、一般的なアニオンで良い。具体例としては、F-, Cl-, Br-, I-, ClO4-, BF4-, PF6-, OH-, SO42-, CH3SO4-,トルエンスルホン酸のアニオン、COO-を有するアニオン等が挙げられ、Br-, I-, ClO4-, BF4-, PF6-, CH3SO4-, トルエンスルホン酸のアニオン、COO-を有するアニオン等が好ましい。又、Ｙ-は独立したアニオンだけでなく同一分子内のアニオンであってもよい。
【００１３】
一般式（１）であらわされる化合物は置換基を有することが出来る。ここで示す置換基は複数存在してもよく、複数存在するときはそれぞれ独立に同一の置換基でもよく、異なっていても良い。
置換基の具体例としては、カルボキシル基、アルコキシカルボニル基、カルボンアミド基、アシル基等の置換カルボニル基、芳香族炭化水素残基、複素環残基、アルキル基、アミノ基、ヒドロキシル基、スルホ基、リン酸基、カルバモイル基、アルデヒド基また塩素原子、臭素原子、ヨウ素原子などのハロゲン原子、アルコキシル基、アルコキシアルキル基、フェノキシアルキル基、フェノキシ基、スルホン酸エステル基、スルホアミド基、リン酸エステル基、メルカプト基、トシル基、シアノ基、イソシアノ基、チオシアナト基、イソチオシアナト基、アシルアミノ基、ニトロ基、アクリロイルアルキル基、メタクリロイルアルキル基、アクリロイル基、メタクリロイル基が挙げられ、カルボキシル基、アルコキシカルボニル基、カルボンアミド基、アシル基等の置換カルボニル基、芳香族炭化水素残基、複素環残基、アルキル基、アミノ基、ヒドロキシル基、スルホ基、リン酸基、塩素原子、臭素原子、ヨウ素原子などのハロゲン原子、アルコキシル基などが好ましい。また、置換基が酸性基または水酸基の場合は、塩を形成してもよい。ここでの塩とは、リチウム塩、ナトリウム塩、カリウム塩等のアルカリ金属またはアルカリ土類金属などとの塩、テトラメチルアンモニウム塩、テトラブチルアンモニウム塩、イミダゾリウム塩等の有機塩を示す。またここで示した芳香族炭化水素残基、複素環残基およびアルキル基は前述と同様の意味を示し、さらに上記の置換基で置換されていてもよく（アルキル基のアルキル置換等は除く）、これらの置換基のとしてはカルボキシル基、アルコキシカルボニル基、カルボンアミド基、アシル基等の置換カルボニル基、ヒドロキシル基、スルホ基、リン酸基が好ましい。
いずれにせよ、一般式（１）の構造を有する色素が分子内に少なくとも一つ以上のカルボキシル基、アルコキシカルボニル基、カルボンアミド基、アシル基等の置換カルボニル基、ヒドロキシル基、スルホ基、リン酸基を有することが酸化物半導体との吸着結合にとって好ましい。
【００１４】
一般式（１）の化合物は例えばJ. Photochem. Photobiol. A: Chem., 89 (1995) 31やJ. Prakt. Chem., 325 (1983) 505等に記載された方法等を用いて得られる。すなわち例えば３−アセチルクマリン誘導体と３−アミノー６−アシルフェノール誘導体を例えば硫酸中で室温から１２０℃程度で脱水反応することにより得ることが出来る。
以下に化合物例を列挙する。
【００１５】
【化４】
0004822383.tif 000004
【００１６】
【化５】
0004822383.tif 000005
【００１７】
【化６】
0004822383.tif 000006
【００１８】
【化７】
0004822383.tif 000007
【００１９】
【化８】
0004822383.tif 000008
【００２０】
【化９】
0004822383.tif 000009
【００２１】
本発明の色素増感光電変換素子は例えば酸化物半導体微粒子を用いて基板上に酸化物半導体の薄膜を製造し、次いでこの薄膜に色素を担持させたものである。
本発明で酸化物物半導体の薄膜を設ける基板としては、その表面が導電性であるものが好ましいが、そのような基板は市場で容易に入手可能である。具体的には、例えばガラスの表面又はポリエチレンテレフタレート若しくはポリエーテルスルフォン等の透明性のある高分子材料の表面にインジウム、フッ素、アンチモン、をドープした酸化スズなどの導電性金属酸化物や金、銀、銅等の金属の薄膜を設けたものを用いることができる。その導電性としては、通常１０００Ω以下であればよく、１００Ω以下のものが好ましい。
【００２２】
酸化物半導体の微粒子としては金属酸化物が好ましく、その具体例としてはチタン、スズ、亜鉛、タングステン、ジルコニウム、ガリウム、インジウム、イットリウム、ニオブ、タンタル、バナジウムなどの酸化物が挙げられる。これらのうちチタン、スズ、亜鉛、ニオブ、タングステン等の酸化物が好ましく、これらのうち酸化チタンが最も好ましい。これらの酸化物半導体は単一で使用することも出来るが、混合して使用することも出来る。また酸化物半導体の微粒子の粒径は平均粒径として、通常１〜５００ｎｍで、好ましくは５〜１００ｎｍである。またこの酸化物半導体の微粒子は大きな粒径のものと小さな粒径のものを混合して使用することも可能である。
酸化物半導体薄膜は酸化物半導体微粒子を蒸着させ直接基板上に薄膜として形成する方法、基板を電極として電気的に半導体微粒子薄膜を析出させる方法、半導体微粒子のスラリーを基板上に塗布した後、乾燥、硬化もしくは焼成することによって製造することが出来る。酸化物半導体電極の性能上、スラリーを用いる方法等が好ましい。この方法の場合、スラリーは２次凝集している酸化物半導体微粒子を常法により分散媒中に平均１次粒子径が１〜２００ｎｍになるように分散させることにより得られる。
スラリーを分散させる分散媒としては半導体微粒子を分散させ得るものであれば何でも良く、水あるいはエタノール等のアルコール、アセトン、アセチルアセトン等のケトンもしくはヘキサン等の炭化水素等の有機溶媒が用いられ、これらは混合して用いても良く、また水を用いることはスラリーの粘度変化を少なくするという点で好ましい。
スラリーを塗布した基板の焼成温度は通常３００℃以上、好ましくは４００℃以上で、かつ上限はおおむね基材の融点（軟化点）以下であり、通常上限は９００℃であり、好ましくは６００℃以下である。また焼成時間には特に限定はないがおおむね４時間以内が好ましい。基板上の薄膜の厚みは通常１〜２００μｍで好ましくは５〜５０μｍである。
【００２３】
酸化物半導体薄膜に２次処理を施してもよい。すなわち例えば半導体と同一の金属のアルコキサイド、塩化物、硝化物、硫化物等の溶液に直接、基板ごと薄膜を浸積させて乾燥もしくは再焼成することにより半導体薄膜の性能を向上させることもできる。金属アルコキサイドとしてはチタンエトキサイド、チタンイソプロポキサイド、チタンｔーブトキサイド、ｎ−ジブチルージアセチルスズ等が挙げられ、そのアルコール溶液が用いられる。塩化物としては例えば四塩化チタン、四塩化スズ、塩化亜鉛等が挙げられ、その水溶液が用いられる。
【００２４】
次に酸化物半導体薄膜に色素を担持させる方法について説明する。前記の色素を担持させる方法としては、色素を溶解しうる溶媒にて色素を溶解して得た溶液、又は溶解性の低い色素にあっては色素を分散せしめて得た分散液に上記酸化物半導体薄膜の設けられた基板を浸漬する方法が挙げられる。溶液又は分散液中の濃度は色素によって適宜決める。その溶液中に基板上に作成した半導体薄膜を浸す。浸積時間はおおむね常温から溶媒の沸点までであり、また浸積時間は１時間から４８時間程度である。色素を溶解させるのに使用しうる溶媒の具体例として、例えば、メタノール、エタノール、アセトニトリル、ジメチルスルホキサイド、ジメチルホルムアミド等が挙げられる。溶液の色素濃度は通常１×１０-6Ｍ〜１Ｍが良く、好ましくは１×１０-4Ｍ〜１×１０-1Ｍである。この様にして色素で増感した酸化物半導体微粒子薄膜の光電変換素子が得られる。
【００２５】
担持する色素は1種類でも良いし、２種類以上混合しても良い。混合する場合は本発明の構造をを有する色素同士でも良いし、他の色素や金属錯体色素を混合しても良い。特に吸収波長の異なる色素同士を混合することにより、幅広い吸収波長を用いることが出来、変換効率の高い太陽電池が得られる。この色素は比較的可視領域の長波長部分（500〜700nm）を吸収する。また３種類以上の色素を混合利用することで更に最適な太陽電池の作成も可能になる。混合利用する金属錯体色素の例としては特に制限は無いが J.Am.Chem.Soc., 115, 6382 (1993)や特開２０００−２６４８７に示されているルテニウムビピリジル錯体やフタロシアニン、ポルフィリンなどが好ましく、混合利用する有機色素としては無金属のフタロシアニン、ポルフィリンやシアニン、メロシアニン、オキソノール、トリフェニルメタン系などのメチン系色素や、キサンテン系、アゾ系、アンスラキノン系等の色素が挙げられる。好ましくはルテニウム錯体やメロシアニン等のメチン系色素が挙げられる。混合する色素の比率は特に限定は無く、それぞれの色素により最適化されるが、一般的に等モルずつの混合から、１つの色素につき１０％モル程度以上使用するのが好ましい。混合色素を混合溶解若しくは分散した溶液を用いて、酸化物半導体微粒子薄膜に色素を吸着させる場合、溶液中の色素合計の濃度は１種類のみ担持する場合と同様で良い。
【００２６】
酸化物半導体微粒子の薄膜に色素を担持する際、色素同士の会合を防ぐために包摂化合物の共存下、色素を担持することが効果的である。ここで包摂化合物としてはコール酸等のステロイド系化合物、クラウンエーテル、シクロデキストリン、カリックスアレン、ポリエチレンオキサイドなどが挙げられるが、好ましいものはコール酸、ポリエチレンオキサイド等である。また色素を担持させた後、４ーｔ−ブチルピリジン等のアミン化合物で半導体電極表面を処理しても良い。処理の方法は例えばアミンのエタノール溶液に色素を担持した半導体微粒子薄膜の設けられた基板を浸す方法等が採られる。
【００２７】
本発明の太陽電池は上記酸化物半導体薄膜に色素を担持させた光電変換素子電極と対極とレドックス電解質または正孔輸送材料から構成される。レドックス電解質は酸化還元対を溶媒中に溶解させた溶液や、ポリマーマトリックスに含浸させたゲル電解質、また溶融塩のような固体電解質であっても良い。正孔輸送材料としてはアミン誘導体やポリアセチレン、ポリアニリン、ポリチオフェンなどの導電性高分子、ポリフェニレンなどのディスコティック液晶相を用いる物などが挙げられる。用いる対極としては導電性を持っており、レドックス電解質の還元反応を触媒的に作用するものが好ましい。例えばガラス、もしくは高分子フィルムに白金、カーボン、ロジウム、ルテニウム等を蒸着したり、導電性微粒子を塗り付けたものが用いうる。
【００２８】
本発明の太陽電池に用いるレドックス電解質としてはハロゲンイオンを対イオンとするハロゲン化合物及びハロゲン分子からなるハロゲン酸化還元系電解質、フェロシアン酸塩−フェリシアン酸塩やフェロセン−フェリシニウムイオンなどの金属錯体等の金属酸化還元系電解質、アルキルチオール−アルキルジスルフィド、ビオロゲン色素、ヒドロキノン−キノン等の芳香族酸化還元系電解質などをあげることができるが、ハロゲン酸化還元系電解質が好ましい。ハロゲン化合物−ハロゲン分子からなるハロゲン酸化還元系電解質におけるハロゲン分子としては、例えばヨウ素分子や臭素分子等があげられ、ヨウ素分子が好ましい。また、ハロゲンイオンを対イオンとするハロゲン化合物としては、例えばＬｉＩ、ＮａＩ、ＫＩ、ＣｓＩ、ＣａＩ2等のハロゲン化金属塩あるいはテトラアルキルアンモニウムヨーダイド、イミダゾリウムヨーダイド、ピリジニウムヨーダイドなどのハロゲンの有機４級アンモニウム塩等があげられるが、ヨウ素イオンを対イオンとする塩類化合物が好ましい。ヨウ素イオンを対イオンとする塩類化合物としては、例えばヨウ化リチウム、ヨウ化ナトリウム、ヨウ化トリメチルアンモニウム塩等があげられる。
【００２９】
また、レドックス電解質はそれを含む溶液の形で構成されている場合、その溶媒には電気化学的に不活性なものが用いられる。例えばアセトニトリル、プロピレンカーボネート、エチレンカーボネート、３−メトキシプロピオニトリル、メトキシアセトニトリル、エチレングリコール、プロピレングリコール、ジエチレングリコール、トリエチレングリコール、γ−ブチロラクトン、ジメトキシエタン、ジエチルカーボネート、ジエチルエーテル、ジエチルカーボネート、ジメチルカーボネート、１、２−ジメトキシエタン、ジメチルホルムアミド、ジメチルスルホキサイド、１、３−ジオキソラン、メチルフォルメート、２ーメチルテトラヒドロフラン、３−メトキシーオキサジリジン−２−オン、スルホラン、テトラヒドロフラン、水等が挙げられ、これらの中でも、特に、アセトニトリル、プロピレンカーボネート、エチレンカーボネート、３−メトキシプロピオニトリル、メトキシアセトニトリル、エチレングリコール、３−メトキシオキサジリジン−２−オン等が好ましい。これらは単独もしくは２種以上組み合わせて用いても良い。ゲル電解質の場合はマトリックスとして、ポリアクリレートやポリメタクリレート樹脂などを使用したものが挙げられる。レドックス電解質の濃度は通常０．０１〜９９重量％で好ましくは０．１〜９０重量％程度である。
【００３０】
本発明の太陽電池は、基板上の酸化物半導体薄膜に色素を担持した光電変換素子の電極に、それを挟むように対極を配置する。その間にレドックス電解質を含んだ溶液を充填することにより本発明の太陽電池が得られる。
【００３１】
【実施例】
以下に実施例に基づき、本発明を更に具体的に説明するが、本発明がこれらの実施例に限定されるものではない。実施例中、部は特に指定しない限り質量部を、また％は質量％をそれぞれ表す。
【００３２】
実施例１
化合物（２）（独SYNTHON社製  ST184）を３×１０-4ＭになるようにＥｔＯＨに溶解した。この溶液中に多孔質基板（日本アエロジル社チタニウムジオキサイドP-25を硝酸水溶液中、分散処理し、これを透明導電性ガラス電極上に厚さ５０μｍになるように塗布し、４５０℃で３０分間焼成した半導体薄膜電極）を室温で一晩浸漬し色素を担持せしめ、溶剤で洗浄し、乾燥させ、色素増感した半導体薄膜の光電変換素子を得た。これと挟むように表面を白金でスパッタされた導電性ガラスを固定してその空隙に電解質を含む溶液を注入した。電解液はプロピレンカーボネートにヨウ素／ヨウ化リチウムを０．０５Ｍ／０．５５Ｍとなるように溶解して調製した
測定する電池の大きさは実行部分を０.２５ｃｍ2とし、光源は５００Ｗキセノンランプを用いて、ＡＭ１．５フィルターを通して１００ｍＷ/ｃｍとした。短絡電流、解放電圧、変換効率はポテンシオ・ガルバノスタットを用いて測定した。
【００３３】
実施例２
色素の担持時の溶液として、包摂化合物としてコール酸を３×１０-5Ｍとなるように加えて先の色素溶液を調製した。その他は実施例１と同様に評価を行なった。
実施例３
化合物（２）と下記化合物（２８）をそれぞれ１.５×１０-4ＭになるようにＥｔＯＨに溶解し色素溶液を調製した。その他は実施例１と同様に評価を行なった。
【００３４】
【化１０】
0004822383.tif 000010
【００３５】
【表１】
0004822383.tif 000011
【００３６】
【発明の効果】
本発明の色素増感光電変換素子において、置換基を有しても良い一般式（１）の基本骨格を有する色素を用いることにより、変換効率の高い太陽電池を提供することが出来た。